(57)【特許請求の範囲】
【請求項１】
ガラス基板及び支持ガラス板を含み、前記ガラス基板の表面と前記支持ガラス板の表面とが直接接触しているガラス積層体であって、
互いに接触している前記ガラス基板の表面と前記支持ガラス板の表面がいずれも平滑な平面であり、前記両表面が密着しており、
互いに接触している前記両表面の接触前の平均表面粗さ（Ｒａ）が、それぞれ１．０ｎｍ未満であり、
互いに接触している前記両表面の少なくとも一方の、シランカップリング剤又はシリコーンオイルを含む材料により表面処理された表面の接触前の水接触角が、１５〜７０°である、ガラス積層体。
【請求項２】
前記ガラス基板と前記支持ガラス板とを分離させる操作を行うことによって両者の分離が可能である、請求項１に記載のガラス積層体。
【請求項３】
前記ガラス基板の厚さが０．０４ｍｍ以上０．８ｍｍ未満であり、
前記支持ガラス板の厚さが０．０８ｍｍ以上であり、
前記ガラス基板と前記支持ガラス板との厚さの合計が０．２ｍｍ以上１．０ｍｍ以下である請求項１または２に記載のガラス積層体。
【請求項４】
前記ガラス基板と前記支持ガラス板との２５℃〜３００℃における平均線膨張係数の差が１５×１０−７／℃以下である請求項１〜３のいずれか一項に記載のガラス積層体。
【請求項５】
前記支持ガラス板は、前記ガラス基板に接触する側の面の周縁部に凹部を有し、
前記凹部は前記ガラス基板によって密閉されている請求項１〜４のいずれか一項に記載のガラス積層体。
【請求項６】
前記ガラス基板の前記支持ガラス板に接触する側と反対側の面に、表示パネル用部材が形成された請求項１〜５のいずれか一項に記載のガラス積層体。
【請求項７】
請求項１〜５のいずれか一項に記載のガラス積層体を製造する方法であって、
前記ガラス基板と前記支持ガラス板とを減圧雰囲気下で積層する、ガラス積層体の製造方法。
【請求項８】
積層面となる前記ガラス基板の表面と前記支持ガラス板の表面の少なくとも一方の表面を、前記積層前に、洗浄する、請求項７に記載のガラス積層体の製造方法。
【請求項９】
前記洗浄後の前記少なくとも一方の表面を前記積層前に前記表面処理をする、請求項８に記載のガラス積層体の製造方法。
【請求項１０】
前記ガラス基板の非積層面の周縁部を支持して、前記ガラス基板と前記支持ガラス板とを積層する、請求項７〜９のいずれか一項に記載のガラス積層体の製造方法。
【請求項１１】
請求項１〜５のいずれか一項に記載のガラス積層体を用いて表示パネルを製造する表示パネルの製造方法であって、
前記ガラス基板の前記支持ガラス板に接触する側と反対側の面に、表示パネル用部材を形成し、その後に前記ガラス基板と前記支持ガラス板とを分離する、表示パネルの製造方法。
【請求項１２】
前記表示パネル用部材は、薄膜トランジスタである請求項１１に記載の表示パネルの製造方法。
【請求項１３】
前記表示パネル用部材は、カラーフィルタである請求項１１に記載の表示パネルの製造方法。
【発明の詳細な説明】
【技術分野】
【０００１】
本発明は、ガラス積層体及びその製造方法、並びに表示パネルの製造方法及びその製造方法により得られる表示パネルに関する。
【背景技術】
【０００２】
近年、液晶パネル（ＬＣＤ）、有機ＥＬパネル（ＯＬＥＤ）、プラズマディスプレイパネル（ＰＤＰ）、フィールドエミッションディスプレイパネル（ＦＥＤ）等の表示パネルの薄型化、軽量化が進行しており、表示パネルに用いられるガラス基板の薄板化が進行している。薄板化によりガラス基板の強度が不足すると、表示パネルの製造工程において、ガラス基板のハンドリング性が悪化する。
【０００３】
そこで、従来から、最終厚さよりも厚いガラス基板上に表示パネル用部材を形成し、その後ガラス基板を化学エッチング処理により薄板化する方法が広く採用されている。しかしながら、この方法では、例えば、１枚のガラス基板の厚さを０．７ｍｍから０．２ｍｍや０．１ｍｍ薄板化する場合、元々のガラス基板の材料の大半をエッチング液で削り落とすことになるので、生産性や原材料の使用効率という観点では好ましくない。
【０００４】
また、上記の化学エッチングによるガラス基板の薄板化方法においては、ガラス基板表面に微細な傷が存在する場合、エッチング処理によって傷を起点として微細な窪み（エッチピット）が形成され、光学的な欠陥となる場合があった。
【０００５】
上記の課題に対応するため、特許文献１及び２では、板厚の薄いガラス基板と支持ガラス板とを積層させて固定した状態でガラス基板上に表示パネル用部材を形成し、その後ガラス基板から支持ガラス板を剥離する方法が提案されている。
【０００６】
この表示パネルの製造方法において、ガラス基板と支持ガラス板とを積層させて固定する方法として、特許文献１ではガラス基板と支持ガラス板との間にＯリングを介在させ、両ガラス板の間を真空吸着することにより両者を固定する方法が提案されており、特許文献２ではガラス基板と支持ガラス板との間に再剥離性を有する樹脂層を介在させ、樹脂層の密着力により両者を固定する方法が提案されている。
【先行技術文献】
【特許文献】
【０００７】
【特許文献１】日本国特開２０００−２４１８０４号公報
【特許文献２】国際公開第０８／００７６２２号パンフレット
【発明の概要】
【発明が解決しようとする課題】
【０００８】
しかしながら、特許文献１で提案されているガラス基板と支持ガラス板との間にＯリングを介在させる方法では、Ｏリングによってガラス基板が撓み、ガラス基板上に表示パネル用部材を精度良く形成することが困難であった。
【０００９】
また、特許文献２で提案されているガラス基板と支持ガラス板との間に再剥離性を有する樹脂層を介在させる方法では、樹脂層の厚さが不均一であると、ガラス基板の平坦性が損なわれる。
【００１０】
本発明は、上記課題に鑑みてなされたものであって、平坦性に優れたガラス積層体などの提供を目的とする。
【課題を解決するための手段】
【００１１】
上記課題を解決するため、本発明の一態様によれば、
ガラス基板及び支持ガラス板を含み、前記ガラス基板の表面と前記支持ガラス板の表面とが直接接触しているガラス積層体であって、
互いに接触している前記ガラス基板の表面と前記支持ガラス板の表面がいずれも平滑な平面であり、前記両表面が密着しており、
互いに接触している前記両表面の接触前の平均表面粗さ（Ｒａ）が、それぞれ１．０ｎｍ未満であり、
互いに接触している前記両表面の少なくとも一方の、シランカップリング剤又はシリコーンオイルを含む材料により表面処理された表面の接触前の水接触角が、１５〜７０°であるガラス積層体が提供される。
【発明の効果】
【００１２】
本発明によれば、平坦性に優れたガラス積層体などを提供することができる。
【図面の簡単な説明】
【００１３】
【図１】図１は、本発明の一実施形態によるガラス積層体を示す断面図である。
【図２Ａ】図２Ａは、図１の変形例を示す断面図である。
【図２Ｂ】図２Ｂは、図１の変形例を示す平面図である。
【図３】図３は、ガラス積層体１０の製造方法を示す工程図である。
【図４Ａ】図４Ａは、プレス装置３０のガラス基板設置動作を説明するための断面図である。
【図４Ｂ】図４Ｂは、プレス装置３０の減圧操作を説明するための断面図である。
【図４Ｃ】図４Ｃは、プレス装置３０のガラス基板と支持ガラス板との積層動作を説明するための断面図である。
【図５】図５は、吸着ヘッド３１を示す平面図である。
【図６】図６は、液晶パネルの製造方法の一例を示す工程図である。
【図７】図７は、有機ＥＬパネルの製造方法の一例を示す工程図である。
【図８】図８は、剥離試験を説明するための断面図である。
【図９】図９は、剪断試験を説明するための断面図である。
【発明を実施するための形態】
【００１４】
本発明において、ガラス基板とは、その表面に表示パネル用部材が形成されて表示パネルを構成する、ガラスからなるシートやフィルムをいう。支持ガラス板とは、表示パネルを構成しない、ガラスからなるシートやフィルムをいう。ガラス積層体とはこれらガラス基板と支持ガラス板との積層体であり、表示パネルの製造に使用される。ガラス積層体は、表示パネル製造工程の途中まで（ガラス基板と支持ガラス板が分離されるまで）使用され、ガラス基板と支持ガラス板とが分離された後は、支持ガラス板は表示パネル製造工程から除かれ、表示パネルを構成する部材とはならない。ガラス基板から分離された支持ガラス板は、支持ガラス板として再利用することができる。すなわち、新たなガラス基板と積層して、ガラス積層体を得ることができる。
【００１５】
支持ガラス板は、ガラス基板を支持して補強し、表示パネル製造過程においてガラス基板の変形、傷付き、破損等を防止するために使用される。また、従来のガラス基板よりも薄いガラス基板を使用する場合は、従来の厚さのガラス基板に適合した表示パネル製造工程に適用するために、従来のガラス基板と同じ厚さのガラス積層体とすることにより薄いガラス基板を使用できるようにすることも、支持ガラス板を使用する目的の１つである。
【００１６】
本発明において、表示パネル用部材とは、ガラス基板の表面に形成されて表示パネルを構成する部材またはその一部をいう。ガラス積層体のガラス基板側表面（すなわち、露出しているガラス基板表面）に形成される表示パネル用部材は、予めガラス基板上に形成されかつ表示パネルを構成する、すべての部材（以下、単に「全部材」ともいう）でなくてもよい。ガラス積層体から分離された表示パネル用部材（部分部材）付きガラス基板を、その後の工程で表示パネル用部材（全部材）付きガラス基板とすることができるからである。さらにその後、表示パネル用部材（全部材）付きガラス基板を用いて表示パネルが製造される。また、ガラス積層体から分離された表示パネル用部材（全部材または部分部材）付きガラス基板には、その分離面に他の表示パネル用部材が形成されてもよい。また、表示パネル用部材（全部材）付きガラス積層体を用いて表示パネルを組み立て、その後支持ガラス板を分離して表示パネルを製造することができる。さらに、表示パネル用部材（全部材）付きガラス積層体を２枚用いて表示パネルを組み立て、その後２枚の支持ガラス板を分離して表示パネルを製造することもできる。
【００１７】
本発明において、表示パネルとは、液晶パネル（ＬＣＤ）、有機ＥＬパネル（ＯＬＥＤ）、プラズマディスプレイパネル（ＰＤＰ）、フィールドエミッションディスプレイパネル（ＦＥＤ）等の表示パネルをいう。表示パネルはその構成部材として１枚または２枚のガラス基板を有する。場合により、３枚以上のガラス基板を有している場合もある。本発明において、表示パネルは、表示パネル用部材付きガラス基板（本発明のガラス積層体を使用して得られたもの）を用いて製造される。表示パネルを構成するガラス基板が複数枚存在する場合、表示パネルの製造に使用する複数枚ガラス基板の一部は、本発明のガラス積層体を使用して得られた表示パネル用部材付きガラス基板ではない、他のガラス基板であってもよい。例えば、本発明のガラス積層体を経ることなく製造された表示パネル用部材付きガラス基板や表示パネル用部材が形成されていないガラス基板をガラス基板の一部として使用して表示パネルを製造することができる。
【００１８】
本発明において、ガラス基板と支持ガラス板とを積層してガラス積層体とする際、互いに接触するガラス基板表面と支持ガラス板表面とを、それぞれ、ガラス基板の積層面、支持ガラス板の積層面という。ガラス基板の積層面とは反対側の面をガラス基板の非積層面といい、支持ガラス板の積層面とは反対側の面を支持ガラス板の非積層面という。また、ガラス基板の積層面となる側の主面を（ガラス基板の）第１主面ともいい、支持ガラス板の積層面となる側の主面を（支持ガラス板の）第１主面ともいう。同様に、ガラス基板の非積層面となる側の主面を（ガラス基板の）第２主面ともいい、支持ガラス板の非積層面となる側の主面を（支持ガラス板の）第２主面ともいう。
【００１９】
ガラス基板と支持ガラス板は、いずれも、ガラス原料を溶融し、溶融ガラスを板状に成形して得られる。このような成形方法は、一般的なものであってよく、例えばフロート法、フュージョン法、スロットダウンドロー法、フルコール法、ラバース法等が用いられる。また、特に薄いものは、いったん板状に成形したガラスを成形可能温度に加熱し、延伸等の手段で引き伸ばして薄くする方法（リドロー法）で成形して得られる。
【００２０】
ガラス基板と支持ガラス板の材質であるガラスは、いずれも、ホウケイ酸ガラス、ソーダライムガラス、高シリカガラス、その他の酸化ケイ素を主な成分とする酸化物系ガラスが好ましい。酸化物系ガラスとしては、酸化物換算による酸化ケイ素の含有量が４０〜９０質量％のガラスが好ましい。ガラス基板用ガラスとしては、表示パネルの種類により要求されるガラス特性が異なることより、その要求を満たすガラスが採用される。支持ガラス板用ガラスとしては、要求されるガラス特性の制約は少ないが、ガラス積層体が表示パネル用部材形成などの際に加熱処理される場合は、ガラス基板のガラスと熱膨張率差の少ないガラスを使用することが好ましい。特に支持ガラス板のガラスはガラス基板と同じガラスであることが、熱膨張率差が少なく、他の物性も同等であることより、好ましい。
【００２１】
ガラス基板のガラスとしては、表示パネルの種類により要求されるガラス特性に合致するガラスが使用される。液晶パネル（ＬＣＤ）用のガラス基板はアルカリ金属成分の溶出が液晶に影響を与えやすいことより、アルカリ金属成分を含まないガラス（無アルカリガラス）やアルカリ金属成分含量が少ないガラス（低アルカリガラス）からなる。このように、ガラス基板のガラスは、適用される表示パネル及びその製造工程に基づいて適宜選択される。
【００２２】
また、ガラス基板のガラスとしては熱膨張率の低いガラスが特に好ましい。ガラス基板表面上に表示パネル用部材を形成するには多くの場合熱処理をともなう。ガラス基板のガラスの熱膨張率が大きいと、この熱処理に様々な不都合を生じやすい。例えば、ガラス基板上に薄膜トランジスタ（ＴＦＴ）を形成する場合、加熱下でＴＦＴが形成されたガラス基板を冷却するとガラス基板の熱収縮によりＴＦＴの位置ずれが過大になるおそれがある。本発明におけるガラスの熱膨張率の指標としては、ＪＩＳ  Ｒ  ３１０２−１９９５に規定されている平均線膨張係数を用いる。ガラス基板のガラスの２５〜３００℃における平均線膨張係数は、好ましくは０〜５０×１０−７／℃であり、より好ましくは０〜４０×１０−７／℃である。この温度の上限３００℃は、通常の表示パネルの製造において、ガラス基板にかかる温度の上限に相当する。
【００２３】
支持ガラス板のガラスとしては、ガラス基板のガラスとの２５〜３００℃における平均線膨張係数の差が１５×１０−７／℃以下であるガラスを使用することが好ましい。ガラス基板のガラスと支持ガラス板のガラスとの２５〜３００℃における平均線膨張係数の差が大き過ぎると、表示パネルの製造工程における加熱冷却時に、ガラス積層体が激しく反ったり、ガラス基板と支持ガラス板とが剥離する可能性がある。ガラス基板のガラスと支持ガラス板のガラスとが同じガラスである場合には、このような問題を生じるおそれがない。
【００２４】
ガラス基板の厚さは、特に限定されないが、薄型化及び／又は軽量化の観点から、通常０．８ｍｍ未満であり、好ましくは０．３ｍｍ以下であり、さらに好ましくは０．１５ｍｍ以下である。０．８ｍｍ以上の場合、薄型化及び／又は軽量化の要求を満たせない。０．３ｍｍ以下の場合、ガラス基板に良好なフレキシブル性を与えることが可能である。０．１５ｍｍ以下の場合、ガラス基板をロール状に巻き取ることが可能である。また、ガラス基板の厚さは、ガラス基板の製造が容易であること、ガラス基板の取り扱いが容易であること等の理由から、０．０４ｍｍ以上であることが好ましい。
【００２５】
支持ガラス板の厚さは、支持ガラス板を用いて表示パネルを製造する際に扱いやすく、割れにくい等の理由から、０．０８ｍｍ以上であることが好ましい。支持ガラス板は、ガラス基板よりも厚くてもよいし、薄くてもよい。好ましくは、目的に応じて前記範囲から選択されたガラス基板の厚さと後述のガラス積層体の厚さから、支持ガラス板の厚さが選択される。
【００２６】
ガラス基板の大きさや形状は、表示パネルの大きさや形状にしたがって選択される。通常、表示パネルの形状は矩形であることより、ガラス基板の形状もまた通常矩形である。支持ガラス板の大きさや形状は、通常、ガラス基板の大きさや形状とほぼ同じものが使用される。支持ガラス板の大きさとしては、ガラス基板を支持する観点から、ガラス基板の大きさと同じかそれよりも多少大きいものが好ましい。すなわち、支持ガラス板の第１主面の外形寸法はガラス基板の第１主面の外形寸法と等しいか、または大きいことが好ましい。
【００２７】
次に、本発明の第１実施形態について図面を参照して説明する。尚、各図面において、図を見やすくするため、ガラス積層体の形状の比例関係を誇張して描いている。
【００２８】
本実施形態では、表示パネル用部材の形成工程において、ガラス積層体の温度が３００℃を超えない場合について説明する。
【００２９】
図１は、本発明の第１実施形態におけるガラス積層体を示す断面図である。図１に示すように、ガラス積層体１０は、ガラス基板１２と支持ガラス板１４とが積層された積層体であって、ガラス基板１２の積層面（第１主面）１２ａと支持ガラス板１４の積層面（第１主面）１４ａとが直接接触し、両表面が密着している。ガラス積層体１０自体は、２つの面を有し、一方の面はガラス基板１２の非積層面（第２主面）１２ｂからなり（以下、このガラス積層体の面をガラス基板面１２ｂともいう）、他方の面は支持ガラス板１４の非積層面（第２主面）１４ｂからなる。
【００３０】
本発明のガラス積層体において、両ガラス板１２、１４の積層面１２ａ、１４ａが密着しているとは、ガラス積層体のガラス基板面１２ｂ上に表示パネル用部材が形成され、ガラス基板と支持ガラス板とを分離する段階に至った時までに、ガラス基板と支持ガラス板とが分離しない程度の結合力で積層面１２ａと積層面１４ａとが接触していることを意味する。また、この積層面の結合力は、ガラス基板と支持ガラス板とを分離する操作を行ったときは、両ガラス板１２、１４が容易に分離する程度の結合力である必要がある。
【００３１】
上記結合力は、表示パネルの製造工程において扱いやすい等の理由から、後述の剥離試験において、剥離強度が０．２Ｎ／ｃｍ以上となる結合力であることが好ましい。また、この結合力は、ガラス基板１２と支持ガラス板１４とを容易に分離することができる観点から、後述の剥離試験において、剥離強度が１００Ｎ／ｃｍ以下となる結合力であることが好ましい。より好ましくは、剥離強度が５０Ｎ／ｃｍ以下となる結合力であり、さらに好ましくは剥離強度が４０Ｎ／ｃｍ以下となる結合力である。積層面１２ａ、１４ａの結合力が過大になると、分離の際にガラス基板１２、支持ガラス板１４の一方又は両方が損傷することがある。
【００３２】
一般に、ガラス板同士を積層すると積層面においてガラス表面同士が結合してある程度の結合力で密着することは公知であり、この結合力は、両ガラス表面に存在するシラノール基（Ｓｉ−ＯＨ）同士の水素結合や部分的な脱水縮合による化学結合の生成、両ガラス表面間のファンデルワールス力、などによると考えられている。本発明のガラス積層体においては、積層面１２ａ、１４ａは融着（ガラスを溶融して結合させること）されない。融着させると積層面の結合力が高くなりすぎて、ガラス基板と支持ガラス板との分離が困難となる。
【００３３】
通常、ガラス積層体は、ガラス基板面１２ｂ上に表示パネル用部材を形成する際、３００℃程度まで加熱されることが少なくない。本発明のガラス積層体は、この程度の加熱を経ても、ガラス基板と支持ガラス板との分離が困難となることはない。シラノール基（Ｓｉ−ＯＨ）同士の脱水縮合反応は加熱により促進されるが、３００℃程度の加熱では、両ガラス表面のシラノール基同士の脱水縮合により化学結合が生成し難く、上記結合力は高くなりすぎることはないと考えられる。
【００３４】
ガラス基板と支持ガラス板の積層面１２ａ、１４ａ間の結合力は積層面１２ａ、１４ａの種々の要因により変化しやすいが、いずれも平滑な平面であることが少なくとも必要である。両表面が平面でないと積層面間に空隙が生じ、両表面が密着しない。同様に、両表面が平滑でないと、積層面間に微細な空隙が生じやすく、両表面が密着しにくい。また、両表面は充分に清浄であることが好ましい。積層面に汚れなどの異物が存在すると、両表面が密着しにくい。そのほか、ガラス表面のシラノール基密度、ガラス表面のガラス組成などが影響することも考えられる。また、ガラス基板と支持ガラス板それぞれの積層面は同一とは限られず、例えば平滑性や清浄度の異なる積層面の組み合わせによっても結合力が変化すると考えられる。したがって、好ましくは、上記剥離試験による剥離強度が上記の範囲となるように適宜調整して使用することが好ましい。
【００３５】
ガラス基板１２の積層面（第１主面）１２ａの平均表面粗さ及び支持ガラス板１４の積層面（第１主面）１４ａの平均表面粗さは、いずれも、１．０ｎｍ未満であることが好ましい。両積層面の平均表面粗さが１．０ｎｍ以上であると、両表面の実質的な接触面積が小さくなり過ぎるので、両面を充分な結合力で密着させることができない。これら積層面の平均表面粗さは、ガラス基板１２と支持ガラス板１４を積層する前に、それぞれ積層面となる第１主面１２ａ、１４ａを測定して得られる値である。
【００３６】
ガラス基板１２や支持ガラス板１４の材質、両材質の組み合わせ、ガラス基板１２や支持ガラス板１４の形状や形状の組み合わせ、などの要因により、いずれも平均表面粗さ１．０ｎｍ未満のガラス基板１２や支持ガラス板１４の組み合わせでは充分な密着性が得られない場合がある。したがって、ガラス基板と支持ガラス板の少なくとも一方の平均表面粗さを０．８ｎｍ以下とすることが好ましく（他方は１．０ｎｍ未満であってもよい）、ガラス基板１２と支持ガラス板１４の平均表面粗さを、いずれも、０．８ｎｍ以下とすることがより好ましい。なお、ガラス基板１２と支持ガラス板１４のいずれにおいても、非積層面１２ｂ、１４ｂの平均表面粗さは、上記の範囲に限定されない。
【００３７】
なお、本発明においてガラス表面の平均表面粗さとは、任意に選択された２点以上における算術平均高さの平均値をいう。算術平均高さとは、ＪＩＳ  Ｂ  ０６０１−２００１に規定されている算術平均高さＲａのことであり、原子間力顕微鏡によって各点における５μｍ×５μｍの測定領域を測定することによって求められる。
【００３８】
第１主面の平均表面粗さが上記範囲内にあるガラス基板や支持ガラス板は、研磨やエッチングなどの方法でガラス面を平滑化する方法で得ることができる。また、ガラス板を製造する方法によっては、当初から平均表面粗さが上記範囲内にあるガラス基板や支持ガラス板を製造することができる。さらに、市販のガラス基板や支持ガラス板によっては、すでに研磨等の平滑化処理を行ったものもある。したがって、ガラス基板や支持ガラス板を使用するにあたり、その第１主面の平均表面粗さを測定してその平均表面粗さが上記範囲外である場合には研磨等を行って平均表面粗さが上記範囲内のものとして使用することが好ましい。
【００３９】
ガラス基板１２と支持ガラス板１４の積層面１２ａ、１４ａがいずれも充分に清浄であることは、積層前にその積層面となる第１主面１２ａ、１４ａの水接触角を測定して判断される。一般に、ガラス表面の活性度（清浄度）が低いほどガラス表面の水接触角が大きくなる傾向がある。従って、第１主面１２ａ、１４ａの水接触角が大き過ぎると、第１主面１２ａ、１４ａの活性度（清浄度）が低過ぎるので、第１主面１２ａ、１４ａを充分な結合力で密着させることができない。
【００４０】
ガラス基板と支持ガラス板のそれぞれの第１主面１２ａ、１４ａの水接触角は、いずれも、５°以下であることが好ましい。ここで、水接触角とは、ＪＩＳ  Ｒ  ３２５７−１９９９に規定されている接触角のことである。ガラス基板１２や支持ガラス板１４の材質、両材質の組み合わせ、ガラス基板１２や支持ガラス板１４の形状や形状の組み合わせ、などの要因により、いずれもその第１主面の水接触角が５°以下のガラス基板１２や支持ガラス板１４の組み合わせでは充分な密着性が得られない場合は、少なくとも一方の第１主面の水接触角を４°以下とすることが好ましく、ガラス基板１２と支持ガラス板１４の第１主面１４ａの水接触角を、いずれも、４°以下とすることがより好ましい。なお、ガラス基板１２と支持ガラス板１４のいずれにおいても、非積層面１２ｂ、１４ｂの水接触角は、上記の範囲に限定されない。
【００４１】
第１主面を有するガラス基板や支持ガラス板は、積層前にその第１主面１２ａ、１４ａを洗浄して水接触角の低い第１主面とした後、積層に供することが好ましい。洗浄方法は、ガラス製品の洗浄に用いられる一般的な方法であってよい。例えば、ウェット洗浄としては、超音波洗浄、セリア砥粒などの砥粒を有する研磨液を用いた研磨、フッ酸や硝酸などの酸を含む酸性洗浄液を用いた酸洗浄、アンモニアや水酸化カリウムなどの塩基を含むアルカリ洗浄液を用いたアルカリ洗浄、界面活性剤やその他の洗剤を含む洗浄液を用いた洗浄等がある。また、ドライ洗浄としては、紫外光、オゾンを用いた光化学洗浄、プラズマを用いた物理洗浄等がある。これらの洗浄方法は、単独で又は組み合わせて用いられる。洗浄終了後は、必要に応じて、洗浄剤が残留しないように乾燥を行う。
【００４２】
ガラス積層体１０の厚さ（ガラス基板１２と支持ガラス板１４との厚さの合計）は、ガラス積層体１０が現行の製造ラインで搬送することができるように設定されることが好ましい。例えば、現行の製造ラインが厚さ０．７ｍｍの基板を搬送させるように設計されており、ガラス基板１２の厚さが０．３ｍｍである場合、支持ガラス板１４の厚さは、０．４ｍｍであることが好ましい。現行の製造ラインは厚さ０．２ｍｍ以上１．０ｍｍ以下の基板を搬送するように設計されているものが多いので、ガラス積層体１０の厚さは０．２ｍｍ以上１．０ｍｍ以下が好ましい。
【００４３】
本実施形態のガラス積層体１０では、図１に示すように、ガラス基板１２と支持ガラス板１４とが直接接触し密着しているので、両ガラス板１２、１４の間にＯリングや樹脂層が介在する場合と比較して、ガラス積層体１０が撓みにくい。このため、ガラス積層体は平坦性に優れており、このことはガラス積層体のガラス基板面の平坦性が優れていることを意味している。
【００４４】
また、本実施形態のガラス積層体１０では、ガラス基板１２と支持ガラス板１４とが直接接触して密着しているので、ガラス基板と支持ガラス板の間に剥離性を有する樹脂層を介在させる場合と比較して、部品点数を削減することができ、コストを削減することができる。また、ガラス積層体から分離した支持ガラス板は、容易に再利用できる。すなわち、いったん使用された支持ガラス板は樹脂層が存在しないことより、そのまま、または必要により洗浄等を行って、直ちに新たなガラス基板と積層することができる。更に、ガラス積層体から分離した支持ガラス板を再使用しない場合であっても、樹脂層を支持ガラス板に接着して用いる場合と比較して、樹脂層を支持ガラス板から剥離する工程が不要となるため、支持ガラス板１４をガラス原料として容易に再利用することができる。
【００４５】
更に、本実施形態のガラス積層体１０では、両ガラス板１２、１４の間に剥離性を有する樹脂層を介在させる場合と比較して、耐熱性に優れている。例えば、大気中３００℃の温度で１時間加熱した後でも、ガラス基板積層面１２ａと支持ガラス板積層面１４ａとの間の剥離試験における剥離強度の変化は僅かであり、積層面間の結合力は維持されている。
【００４６】
図２Ａは、図１の変形例を示す断面図であって、図２Ｂは、図１の変形例を示す平面図である。以下、図２Ａ及び図２Ｂに示すガラス積層体２０の構成について説明するが、図１に示すガラス積層体１０と同一構成については、同一符号を付して説明を省略する。
【００４７】
図２Ａ及び図２Ｂに示す変形例では、支持ガラス板１４は、その第１主面１４ａの周縁部に凹部２２を有する。凹部２２は積層面内に存在し、ガラス基板１２の第１主面１２ａにより覆われ、密閉されている。凹部２２内は減圧雰囲気にあることが好ましい。凹部２２内が減圧雰囲気にあることで、ガラス基板１２が支持ガラス板１４に減圧吸着され、積層面１２ａ、１４ａ間の結合力を高めることが可能となる。凹部２２が支持ガラス板１４の中央部に形成されている場合、表示パネルの製造工程においてフォトリソグラフィ技術を用いて支持ガラス板１４側からガラス基板１２の中央部へ光を入射すると、入射する光が凹部２２の影響を受ける。このため、表示パネル用部材を精度良く形成することが困難となる。
【００４８】
次に、ガラス積層体の製造方法について説明する。
【００４９】
本発明のガラス積層体は、ガラス基板と支持ガラス板とを積層することにより製造される。積層は、ガラス基板と支持ガラス板とを所定の配置で重ね、圧接して両者を密着させることにより行われる。また、ガラス基板が０．３ｍｍ以下、特に０．１５ｍｍ以下、の場合、ガラス基板がフレキシブル性を有することより、フレキシブルなプラスチックフィルムを板体表面に積層する場合に使用される積層法を使用することもできる。例えばガラス基板をロールに沿わせて支持ガラス板面に重ねながら圧接する、ロール積層法を使用することもできる。ガラス基板の第１主面と支持ガラス板の第１主面とを密着させるために、それらの面の間に空気等の気体が残留することは好ましくない。両第１主面間に気体が残留するとガラス積層体が表示パネルの製造工程等で加熱された際にその気体が膨張し、積層面が剥離しやすくなる。さらに、ガラス基板が局所的に変形したり割れたりするおそれも生じる。そのため、両第１主面間に気体が残留しにくい積層法で積層することが好ましい。
【００５０】
本発明のガラス積層体は、ガラス基板と支持ガラス板とを減圧雰囲気下で積層することにより製造されることが好ましい。以下、この積層法を減圧積層法という。減圧雰囲気は、圧力が、大気圧をゼロとして規格化すると、好ましくは−６０ｋＰａ以下であり、より好ましくは−１００ｋＰａ以下である。大気圧をゼロとして規格化せずに言い換えると、減圧雰囲気は、圧力が好ましくは４１．３ｋＰａ以下であり、より好ましくは１．３ｋＰａ以下である。
【００５１】
減圧積層法に限られず、本発明のガラス積層体を製造する場合は、予め研磨や洗浄等を行ったガラス基板と支持ガラス板を使用することが好ましい。例えば、少なくとも第１主面が平滑なガラス基板を洗浄して少なくとも第１主面の水接触角が５°以下のガラス基板を用意し、同様に少なくとも第１主面が平滑な支持ガラス板を洗浄して少なくとも第１主面の水接触角が５°以下の支持ガラス板を用意し、これらガラス基板と支持ガラス板とを減圧可能なプレス装置に入れてそれらの第１主面同士を対向させ、プレス装置内を減圧雰囲気として両者を重ねて圧接し、ガラス積層体とする。特に、ガラス積層体を製造する際は予めガラス基板と支持ガラス板の積層面となる両者の第１主面を洗浄して積層に供することが好ましい。
【００５２】
次に、ガラス基板と支持ガラス板の洗浄を行って減圧積層法でガラス積層体１０を製造する方法について図３を参照して説明する。
【００５３】
図３は、ガラス積層体１０の製造方法を示す工程図である。
【００５４】
このガラス積層体１０の製造方法は、
ガラス基板１２及び支持ガラス板１４の第１主面１２ａ、１４ａをそれぞれ洗浄する洗浄工程（ステップＳ１１）と、
ガラス基板１２と支持ガラス板１４とを積層する第１積層工程（ステップＳ１２）と、を有する。
【００５５】
ガラス基板１２及び支持ガラス板１４として、その少なくとも第１主面１２ａ、１４ａが平滑な平面（平均表面粗さ（Ｒａ）が、それぞれ１．０ｎｍ未満の平面）であるものを使用する。洗浄工程では、ガラス基板１２及び支持ガラス板１４の少なくとも第１主面１２ａ、１４ａをそれぞれ洗浄して第１主面１２ａ、１４ａに付着したパーティクルや有機物等を除去する。これにより、ガラス基板１２及び支持ガラス板１４の第１主面１２ａ、１４を活性化する（水接触角を５°以下とする）ことができ、両ガラス板１２、１４の第１主面１２ａ、１４ａ同士の密着性を高めることができる。洗浄方法としては前記の方法を使用できる。
【００５６】
第１積層工程では、ガラス基板１２と、支持ガラス板１４とを積層する。例えば、ガラス基板１２の第１主面１２ａと支持ガラス板１４の第１主面１４ａとを重ね合わせて、ローラやプレス装置等を用いてガラス基板１２と支持ガラス板１４とを圧接する。圧接することにより、両ガラス板１２、１４の第１主面１２ａ、１４ａ同士の密着性を高めることができると共に、ガラス基板１２の第１主面１２ａと支持ガラス板１４の第１主面１４ａとの間に噛み込んだ気泡を外部に追い出すことができる。加えて、減圧雰囲気下に積層することにより、積層時の気泡の噛み込みをさらに抑制することができる。なお、図２Ａ及び図２Ｂに示すように、ガラス基板１２の第１主面１２ａの周縁部に凹部２２が形成されている場合、減圧雰囲気下で両ガラス板１２、１４を積層することにより、凹部２２内を減圧した状態とすることができる。
【００５７】
第１積層工程では、ガラス基板１２の第２主面１２ｂの周縁部を支持して、ガラス基板１２と支持ガラス板１４とを積層することが好ましい。ガラス基板１２の第２主面１２ｂの中央部を支持した場合、表示パネル用部材を形成するための領域が傷付くおそれがある。
【００５８】
図４Ａは、プレス装置３０のガラス基板および支持ガラス板の設置動作を説明するための断面図である。図４Ｂは、プレス装置３０の減圧操作を説明するための断面図である。図４Ｃは、プレス装置３０のガラス基と支持ガラス板との積層動作を説明するための断面図である。図５は、吸着ヘッド３１を示す平面図である。このプレス装置３０は、吸着ヘッド３１及びステージ３２等により構成される。吸着ヘッド３１は、図５に示すように、矩形枠状である。
【００５９】
このプレス装置３０では、最初に、図３の洗浄工程後のガラス基板１２を第２主面１２ｂが上側となるようにステージ３２上に載置する。続いて、吸着ヘッド３１を下降させガラス基板１２の第２主面１２ｂの周縁部に接触したところで停止させる。次いで、吸着ヘッド３１に電圧（例えば、２ｋＶ）を印加することにより、吸着ヘッド３１にガラス基板１２を静電吸着させる。この状態で、吸着ヘッド３１を上昇させ、図３の洗浄工程後の支持ガラス板１４を第１主面１４ａが上側となるようにステージ３２上に載置する。図４Ａは支持ガラス板１４をステージ３２上に載置した時点のプレス装置３０の断面図である。
【００６０】
その後、吸着ヘッド３１を再び下降させ、図４Ｂに示すように、ガラス基板１２と支持ガラス板１４とを所定間隔（例えば、３ｍｍ）で対向させる。続いて、例えば真空ポンプ（図示せず）を用いて、ガラス基板１２と支持ガラス板１４との間の空間を所定圧（例えば、−１００ｋＰａ（大気圧を基準とする））に減圧する。
【００６１】
この状態で、吸着ヘッド３１を下降させ、図４Ｃに示すように、吸着ヘッド３１によりガラス基板１２へ所定圧（例えば、３００ｋＮ／ｍ２）を印加して、ガラス基板１２と支持ガラス板１４とを室温で所定時間（例えば、１８０秒）圧接する。続いて、吸着ヘッド３１への電圧印加を解除すると共に真空ポンプを停止して、吸着ヘッド３１を上昇させる。このようにして、図１に示すガラス積層体１０を得ることができる。
【００６２】
次に、表示パネルの製造方法について図６及び図７を参照して説明する。
【００６３】
図６は、液晶パネル（ＬＣＤ）の製造方法の一例を示す工程図である。尚、本実施形態では、ＴＦＴ−ＬＣＤの製造方法について説明するが、本発明をＳＴＮ−ＬＣＤの製造方法に適用してもよく、液晶パネルの種類ないし方式に制限はない。
【００６４】
液晶パネルの製造方法は、
一のガラス積層体１０を構成するガラス基板１２の第２主面１２ｂ上に薄膜トランジスタ（ＴＦＴ）を形成するＴＦＴ基板製造工程（ステップＳ２１）と、
他のガラス積層体１０を構成するガラス基板１２の第２主面１２ｂ上にカラーフィルタ（ＣＦ）を形成するＣＦ基板製造工程（ステップＳ２２）と、
薄膜トランジスタが形成されたガラス基板１２と、カラーフィルタが形成されたガラス基板１２とを積層する第２積層工程（ステップＳ２３）と、
を有する。
【００６５】
ＴＦＴ基板製造工程、及びＣＦ基板製造工程では、周知のフォトリソグラフィ技術やエッチング技術等を用いて、ガラス基板１２の第２主面１２ｂ上にＴＦＴやＣＦを形成する。
【００６６】
尚、ＴＦＴやＣＦを形成する前に、必要に応じて、ガラス基板１２の第２主面１２ｂを洗浄してもよい。洗浄方法としては、上述のドライ洗浄やウェット洗浄を用いることができる。
【００６７】
尚、ＴＦＴ基板製造工程と、ＣＦ基板製造工程との順序に制限はなく、ＣＦ基板を製造した後に、ＴＦＴ基板を製造してもよい。
【００６８】
第２積層工程では、ＴＦＴが形成されたガラス積層体１０（以下、「ガラス積層体１０Ａ」という）と、ＣＦが形成されたガラス積層体１０（以下、「ガラス積層体１０Ｂ」という）との間に液晶材を注入して積層する。液晶材を注入する方法としては、例えば、減圧注入法、滴下注入法がある。
【００６９】
減圧注入法では、例えば、最初に、シール材及びスペーサ材を用いて両ガラス積層体１０Ａ、１０Ｂを、ＴＦＴが存在する面とＣＦが存在する面とが対向するように貼り合わせる。次に、手動又は適当な吸着パッドやナイフ等により、両ガラス積層体１０Ａ、１０Ｂから支持ガラス板１４、１４を剥離する。その後、複数のセルに切断する。切断された各セルの内部を減圧雰囲気としたうえで、注入孔から各セルの内部に液晶材を注入し、注入孔を封止する。続いて、各セルに偏光板を貼り付け、バックライト等を組み込み、液晶パネルを製造する。
【００７０】
尚、本実施形態では、両ガラス積層体１０Ａ、１０Ｂから支持ガラス板１４、１４を剥離し、その後、複数のセルに切断するとしたが、本発明はこれに限定されない。例えば、シール材及びスペーサ材を用いて両ガラス積層体１０Ａ、１０Ｂを貼り合わせる前に支持ガラス板１４、１４を剥離してもよい。
【００７１】
滴下注入法では、例えば、最初に、両ガラス積層体１０Ａ、１０Ｂのいずれか一方に液晶材を滴下しておき、シール材及びスペーサ材を用いて両ガラス積層体１０Ａ、１０Ｂを、ＴＦＴが存在する面とＣＦが存在する面とが対向するように積層する。次に、手動又は適当な吸着パッドやナイフ等により、両ガラス積層体１０Ａ、１０Ｂから支持ガラス板１４、１４を剥離する。その後、複数のセルに切断する。続いて、各セルに偏光板を貼り付け、バックライト等を組み込み、液晶パネルを製造する。
【００７２】
尚、本実施形態では、両ガラス積層体１０Ａ、１０Ｂから支持ガラス板１４、１４を剥離し、その後、複数のセルに切断するとしたが、本発明はこれに限定されない。例えば、両ガラス積層体１０Ａ、１０Ｂのいずれか一方に液晶材を滴下する前に支持ガラス板１４、１４を剥離してもよい。
【００７３】
支持ガラス板１４は、剥離後に損傷してない場合、別のガラス基板１２との積層に再利用されてよい。再利用されるまでの間、支持ガラス板１４の表面を、保護シートで被覆してもよい。一方、剥離後に損傷している場合、ガラス原料として再利用されてよい。
【００７４】
液晶パネルの製造方法は、上記の工程の他、ガラス基板１２から支持ガラス板１４を剥離した後に、ガラス基板１２をケミカルエッチング処理により薄板化する薄板化工程を更に有してもよい。ガラス基板１２の第１主面１２ａは、支持ガラス板１４により保護されていたので、エッチング処理を行ったとしても、エッチピットが発生しにくい。
【００７５】
尚、図６に示す例では、ＴＦＴ基板、ＣＦ基板の製造にそれぞれガラス積層体１０を１つずつ用いるとしたが、本発明はこれに限定されない。即ち、ＴＦＴ基板、ＣＦ基板のいずれか一方のみの基板の製造にガラス積層体１０を用いてもよい。
【００７６】
図７は、有機ＥＬパネル（ＯＬＥＤ）の製造方法の一例を示す工程図である。
【００７７】
有機ＥＬパネルの製造方法は、
ガラス積層体１０を構成するガラス基板１２の第２主面１２ｂ上に有機ＥＬ素子を形成する有機ＥＬ素子形成工程（ステップＳ３１）と、
有機ＥＬ素子が形成されたガラス基板１２と、対向基板とを積層する第３積層工程（ステップＳ３２）と、
を有する。
【００７８】
有機ＥＬ素子形成工程では、周知の蒸着技術等を用いてガラス基板１２の第２主面１２ｂ上に有機ＥＬ素子を形成する。有機ＥＬ素子は、例えば、透明電極層、正孔輸送層、発光層、電子輸送層等からなる。
【００７９】
尚、有機ＥＬ素子を形成する前に、必要に応じて、ガラス基板１２の第２主面１２ｂを洗浄してもよい。洗浄方法としては、上述のドライ洗浄やウェット洗浄を用いることができる。
【００８０】
第３積層工程では、例えば、最初に、手動又は適当な吸着パッドやナイフ等により、有機ＥＬ素子が形成されたガラス積層体１０から支持ガラス板１４を剥離する。その後、複数のセルに切断する。続いて、有機ＥＬ素子と対向基板とが接触するように、各セルと対向基板とを貼り合わせる。このようにして、有機ＥＬディスプレイを製造する。
【００８１】
このようにして、ガラス積層体１０を用いて製造された表示パネルは、その用途に特に制限はないが、例えば携帯電話、ＰＤＡ、デジタルカメラ、ゲーム機等の携帯電子機器に好適に用いられる。
【００８２】
次に、本発明の第２実施形態について説明する。
【００８３】
上記第１実施形態では、表示パネル用部材の形成工程において、ガラス積層体の温度が３００℃を超えない場合について説明した。
【００８４】
これに対し、本実施形態では、表示パネル用部材の形成工程において、ガラス積層体の温度が３００℃を超える場合について説明する。
【００８５】
近年、表示パネル用部材の形成工程において、ガラス基板の温度が３００℃を超える場合がある。例えば、ガラス基板面上にＴＦＴを形成する工程には、ガラス基板の温度が４００〜４５０℃の状態で行われる工程や、６００℃程度の状態で行われる工程が含まれることがある。４００〜４５０℃で行われる工程としては、ガラス基板面上にアモルファスシリコンを成膜する工程、成膜したアモルファスシリコン層に含まれる水素を除去する工程、成膜したアモルファスシリコン層上にゲート絶縁膜を形成する工程等が挙げられる。６００℃で行われる工程としては、成膜したアモルファスシリコン層の一部にイオン注入によって形成されたソースやドレインを活性化処理する工程等が挙げられる。
【００８６】
表示パネル用部材の形成工程において、図１のガラス積層体の温度が３００℃を超える場合、ガラス基板１２と支持ガラス板１４の積層面１２ａ、１４ａに存在するシラノール基（Ｓｉ−ＯＨ）同士の脱水縮合反応が促進される。このため、積層面１２ａ、１４ａに存在するシラノール基の密度が高過ぎると、表示パネル用部材の形成工程後に、ガラス基板１２と支持ガラス板１４とを分離するのが困難となる。
【００８７】
通常、積層面１２ａ、１４ａに存在するシラノール基の密度が低くなると、両積層面１２ａ、１４ａの結合力が弱くなる傾向がある。両積層面１２ａ、１４ａに存在するシラノール基同士の水素結合が、両積層面１２ａ、１４ａの結合力に寄与しているためと考えられる。従って、積層面１２ａ、１４ａに存在するシラノール基の密度が低過ぎると、両積層面１２ａ、１４ａの結合力が弱過ぎ、ガラス積層体をハンドリングするのが難しい。
【００８８】
積層面１２ａ、１４ａに存在するシラノール基の密度が適切な範囲であることは、積層前にその積層面となる第１主面１２ａ、１４ａの水接触角を測定して判断される。一般に、ガラス表面に存在するシラノール基の密度が高いほど、ガラス表面の水接触角が小さくなる傾向がある。シラノール基（Ｓｉ−ＯＨ）には親水性のＯＨ基が含まれるためと考えられる。
【００８９】
ガラス基板１２及び支持ガラス板１４の少なくとも一方の第１主面の水接触角は、１５〜７０°であることが好ましく、１５〜５０°であることがより好ましい。１５°未満の場合、シラノール基の密度が高過ぎる。一方、７０°超の場合、シラノール基の密度が低過ぎる。なお、ガラス基板１２と支持ガラス板１４のいずれにおいても、非積層面１２ｂ、１４ｂの水接触角は、上記の範囲に限定されない。
【００９０】
第１主面を有するガラス基板や支持ガラス板は、積層前に第１主面１２ａ、１４ａの少なくとも一方を表面処理してシラノール基の密度の低い第１主面とした後、積層に供することが好ましい。これにより、ガラス積層体の温度が３００℃を超えた場合に、ガラス基板１２と支持ガラス板１４とを容易に分離することができる。
【００９１】
ガラス基板１２と支持ガラス板１４との分離後、ガラス基板１２側が製品となる。このため、支持ガラス板１４側の第１主面１４ａのみを表面処理することが好ましい。ガラス基板１２側の第１主面１２ａを表面処理すると、例えば分離後の第１主面１２ａに偏光板を貼り付けるのが困難になる等、製品側に不具合が発生することがある。
【００９２】
表面処理を行う第１主面は、十分に清浄な面であることが好ましく、洗浄直後の面であることが好ましい。清浄度（活性度）が低過ぎると、均一な表面処理ができない。
【００９３】
表面処理に用いられる材料としては、シランカップリング剤やシリコーンオイル等がある。これらの材料は、単独で又は組み合わせて用いられる。組み合わせて用いる場合、シランカップリング剤で表面処理した後にシリコーンオイルで表面処理しても良いし、シリコーンオイルで表面処理した後にシランカップリング剤で表面処理しても良い。
【００９４】
シランカップリング剤としては、特に限定されないが、例えば、ヘキサメチルジシラザン（ＨＭＤＳ）、γ−アミノプロピルトリエトキシシラン、Ｎ−β−（アミノエチル）−γ−アミノプロピルトリメトキシシラン、Ｎ−β−（アミノエチル）−Ｎ'−β−（アミノエチル）−γ−アミノプロピルトリメトキシシラン、γ−アニリノプロピルトリメトキシシランのようなアミノシラン類や、γ−グリシドキシプロピルトリメトキシシラン、β−（３，４−エポキシシクロヘキシル）エチルトリメトキシシランのようなエポキシシラン類、γ−クロロプロピルトリメトキシシランのようなクロルシラン類、γ−メルカプトトリメトキシシランのようなメルカプトシラン、ビニルメトキシシラン、Ｎ−β−（Ｎ−ビニルベンジルアミノエチル）−γ−アミノプロピルトリメトキシシランのようなビニルシラン類、γ−メタクリロキシプロピルトリメトキシシランのようなアクリルシラン類等から１つ以上選ばれたものが好ましく使用できる。
【００９５】
シランカップリング剤による表面処理方法は、一般的な方法であって良い。例えば、シランカップリング剤を気化したガスを含む雰囲気にガラス板を曝し、ガラス表面のシラノール基（Ｓｉ−ＯＨ）に含まれる親水性のＯＨ基を疎水性の基に置換する方法等がある。雰囲気中のシランカップリング剤の濃度、温度、処理時間等を調節することにより、ガラス表面に存在するシラノール基の密度を調節することができる。
【００９６】
シリコーンオイルとしては、特に限定されないが、例えば、ジメチルシリコーンオイル、メチルフェニルシリコーンオイル、メチルハイドロジェンシリコーンオイル、といったストレートシリコーンオイル、側鎖または末端にアルキル基、ハイドロジェン基、エポキシ基、アミノ基、カルボキシル基、ポリエーテル基等を導入した変性シリコーンオイル等がある。
【００９７】
シリコーンオイルによる表面処理方法は、一般的な方法であって良い。例えば、シリコーンオイルをスピンコータ等によりガラス表面に塗布し、熱処理によってガラス表面に焼き付ける方法等がある。シリコーンオイルの塗布量等を調節することにより、ガラス表面に露出するシラノール基の密度を調節することができる。
【００９８】
ところで、表面処理を行った場合、ガラス表面に存在するシラノール基の密度が低下するので、両積層面１２ａ、１４ａの結合力が低下する。
【００９９】
そこで、表面処理による上記結合力の低下を補うため、ガラス基板１２と支持ガラス板１４とを積層する際に、加熱処理しても良い。これにより、両第１主面１２ａ、１４ａに存在するシラノール基同士の脱水縮合反応を行い、上記結合力を高めることができる。脱水縮合反応を促進するため、ガラス積層体の温度が３００℃を超えるように加熱することが好ましい。この加熱は、積層面１２ａ、１４ａが融着されないように行われる。
【０１００】
また、表面処理による上記結合力の低下を補うため、ガラス基板１２と支持ガラス板１４の一部（例えば、縁部や角部）をガラスフリット等の接着剤で接着しても良い。この接着は、積層面１２ａ、１４ａが融着されないように行われる。接着したガラス基板１２と支持ガラス板１４を剥離する際には、接着部分を予め切除して良い。
【０１０１】
本実施形態のガラス積層体では、シラノール基の密度の低い積層面を介して、ガラス基板１２と支持ガラス板１４とが直接接触し密着しているので、両ガラス板１２、１４の間にＯリングや樹脂層が介在する場合と比較して、ガラス積層体が撓みにくい。このため、ガラス積層体は平坦性に優れており、このことはガラス積層体のガラス基板面の平坦性が優れていることを意味している。
【０１０２】
本実施形態のガラス積層体は、上記第１実施形態と同様に、ガラス基板と支持ガラス板とを積層することにより製造され、ガラス基板と支持ガラス板とを減圧雰囲気下で積層することにより製造されることが好ましい。例えば、少なくとも第１主面が平滑なガラス基板を用意し、用意したガラス基板を洗浄して少なくとも第１主面の水接触角を５°以下とする。また、少なくとも第１主面が平滑な支持ガラス板を用意し、用意した支持ガラス板を洗浄した後に表面処理して少なくとも第１主面の水接触角を１５〜７０°とする。その後、これらのガラス基板と支持ガラス板とを減圧可能なプレス装置に入れてそれらの第１主面同士を対向させ、プレス装置内を減圧雰囲気として両者を重ねて圧接し、ガラス積層体とする。
【０１０３】
なお、本実施形態のガラス積層体は、上記第１実施形態と同様に、表示パネルの製造に用いることが可能である。
【実施例】
【０１０４】
以下に、実施例等により本発明を具体的に説明するが、本発明はこれらの例によって限定されるものではない。なお、本実施例では、ガラス基板および支持ガラス板として同一のガラス板を使用した。したがって、以下の例においては、ガラス積層体を構成する２枚のガラス板の任意の一方が本発明におけるガラス基板であり、他方が本発明における支持ガラス板である。
【０１０５】
（試験例１）
縦４００ｍｍ×横３００ｍｍ×厚さ０．４ｍｍ、平均表面粗さ０．８ｎｍ、２５〜３００℃における平均線膨張係数３８×１０−７／℃の３枚のガラス板（旭硝子社製、ＡＮ１００）を用意した。ここで、平均表面粗さは、原子間力顕微鏡（Ｐａｃｉｆｉｃ  Ｎａｎｏｔｅｃｈｎｏｌｏｇｙ社製、Ｎａｎｏ  Ｓｃｏｐｅ  ＩＩＩａ；Ｓｃａｎ  Ｒａｔｅ  １．０Ｈｚ，Ｓａｍｐｌｅ  Ｌｉｎｅｓ２５６，Ｏｆｆ−ｌｉｎｅ  Ｍｏｄｉｆｙ  Ｆｌａｔｔｅｎ  ｏｒｄｅｒ−２，Ｐｌａｎｅｆｉｔ  ｏｒｄｅｒ−２）により測定した。
【０１０６】
３枚のガラス板を、それぞれ、２５℃の水酸化カリウム水溶液（水酸化カリウム１質量％）に１０分間浸漬した後、２５℃の純水に１０分間浸漬し、続いて、２５℃の別の純水に浸漬して超音波洗浄（３６ＫＨｚ）を５分間行った。その後、３枚のガラス板の表面に、８０℃のＩＰＡ（イソプロピルアルコール）蒸気を１０分間あてて乾燥を行った。
【０１０７】
接触角計（クルス社製、ＤＲＯＰ  ＳＨＡＰＥ  ＡＮＡＬＹＳＩＳ  ＳＹＳＴＥＭ  ＤＳＡ  １０Ｍｋ２）を用いて、洗浄、乾燥を行った直後に、１枚のガラス板の表面に１μＬの水滴を静置して水接触角を測定したところ、水接触角は４°であった。
【０１０８】
図４Ａ〜図４Ｃ及び図５に示すプレス装置３０を用いて、洗浄、乾燥を行った直後に、残りの２枚のガラス板１２、１４を積層し、図１に示すガラス積層体１０を得た。尚、積層は、両ガラス板１２、１４の間の空間の圧力を−１００ｋＰａ（大気圧をゼロとして規格化）に減圧した状態で行った。
【０１０９】
得られたガラス積層体１０について、下記の評価を行った。
【０１１０】
（密着試験）
ガラス積層体１０を水平盤上に載置し、上側のガラス板の中央を直径２０ｍｍの吸着パッドで吸着して、鉛直方向に速度２５ｍｍ／秒で持ち上げたところ、積層した２枚のガラス板１２、１４が分離せず、良好な密着力があることが分かった。
【０１１１】
（剥離試験１）
密着試験後、ガラス積層体を切断して得た縦２５ｍｍ×横２５ｍｍの複数のブロックのうち、一のブロックについて、加熱処理することなく室温で図８に示す剥離試験を行った。剥離試験の治具としては、板状部材４１、４２、及び取手部材４３、４４を用いた。
【０１１２】
板状部材４１は、大きさが縦２５ｍｍ×横２５ｍｍ×厚さ５ｍｍ、ポリカーボネート製であり、ブロック１０１を構成するガラス基板１２の第２主面１２ｂにエポキシ接着剤（不図示）により接着されている。板状部材４２は、大きさが縦２５ｍｍ×横２５ｍｍ×厚さ５ｍｍ、ポリカーボネート製であり、ブロック１０１を構成する支持ガラス板１４の第２主面１４ｂにエポキシ接着剤（不図示）により接着されている。板状部材４１、４２は、それぞれ、その側面がブロック１０１の側面と略面一となるように配置した。ブロック１０１と板状部材４１、及びブロック１０１と板状部材４２との接着面積は、それぞれ縦２５ｍｍ×横２５ｍｍである。
【０１１３】
取手部材４３は、大きさが縦２５ｍｍ×横１０ｍｍ×厚さ５ｍｍ、ポリカーボネート製であり、板状部材４１のガラス基板１２側と反対側の面にエポキシ接着剤（不図示）により接着されている。取手部材４４は、大きさが縦２５ｍｍ×横１０ｍｍ×厚さ５ｍｍ、ポリカーボネート製であり、板状部材４２の支持ガラス板１４側と反対側の面にエポキシ接着剤（不図示）により接着されている。取手部材４３、４４は、それぞれ、その左側面が板状部材４１、４２の左側面と略面一となるように配置した。板状部材４１と取手部材４３との接触面積、及び板状部材４２と取手部材４４との接着面積は、それぞれ縦２５ｍｍ×横１０ｍｍである。
【０１１４】
治具４１〜４４を装着したブロック１０１を支持ガラス板１４が下側になるように略水平に配置した。ガラス基板１２側に接着された取手部材４３を固定し、支持ガラス板１４側に接着された取手部材４４を図中矢印Ｄ方向である下方に、言い換えると、板状部材４１、４２の厚さ方向に向かって、３００ｍｍ／分の速度で引き離したところ、０．７８Ｎ（０．３２Ｎ／ｃｍ）の荷重がかかったときに、積層した２枚のガラス板１２、１４が分離した。分離後の両ガラス板１２、１４にクラック等の破損は見られなかった。
【０１１５】
（剥離試験２）
複数のブロックのうち、別のブロックについて、大気中３００℃の温度で１時間加熱処理を行った後、室温まで冷却し図８に示す剥離試験を行ったところ、０．７８Ｎ（０．３２Ｎ／ｃｍ）の荷重がかかったときに、積層した２枚のガラス板１２、１４が分離した。分離後の両ガラス板１２、１４にクラック等の破損は見られなかった。
【０１１６】
（剥離試験３）
さらに、別のブロックについて、大気中４５０℃の温度で１時間加熱処理を行った後、室温まで冷却し図８に示す剥離試験を行ったところ、積層した２枚のガラス板１２、１４は、一方が割れるまで、分離しなかった。
【０１１７】
（耐熱試験）
別のブロックについて、ホットプレートを用いて大気中４５０℃の温度で１時間加熱処理した状態を観察したところ、積層した２枚のガラス板の間に気泡は見られず、また、両ガラス板にクラック等の破損は見られなかった。
【０１１８】
（剪断試験１）
別のブロックについて、図９に示す剪断試験を室温で行った。剪断試験の治具としては、板状部材５１、５２を用いた。
【０１１９】
板状部材５１は、大きさが縦２５ｍｍ×横５０ｍｍ×厚さ３ｍｍ、ポリカーボネート製であり、ブロック１０２を構成するガラス基板１２の第２主面１２ｂにエポキシ接着剤（不図示）により接着されている。板状部材５１は、その左側面がブロック１０２の左側面と略面一となるように配置した。ブロック１０２と板状部材５１との接着面積は、縦２５ｍｍ×横２５ｍｍである。板状部材５２は、大きさが縦２５ｍｍ×横５０ｍｍ×厚さ３ｍｍ、ポリカーボネート製であり、ブロック１０２を構成する支持ガラス板１４の第２主面１４ｂにエポキシ接着剤（不図示）により接着されている。板状部材５２は、その右側面がブロック１０２の右側面と略面一となるように配置した。ブロック１０２と板状部材５２との接着面積は、縦２５ｍｍ×横２５ｍｍである。
【０１２０】
治具５１、５２を装着したブロック１０２を支持ガラス板１４が下側になるように略水平に配置する。ガラス基板１２側に接着された板状部材５１を固定し、支持ガラス板１４側に接着された板状部材５２を図９中矢印Ｌ方向である左方向、言い換えると、板状部材５１、５２の長手方向に向かって、０．５ｍｍ／分の速度で引っ張ったところ、１１８Ｎ（１９Ｎ／ｃｍ２）の荷重がかったときに、積層した２枚のガラス板１２、１４の一方が割れた。一方が割れるまで、両ガラス板１２、１４の間にずれは見られなかった。
【０１２１】
剥離試験１と剪断試験１との結果から明らかなように、積層した２枚のガラス板１２、１４は、積層面の鉛直方向に比較的弱い力で剥がれると共に、比較的強い力がかかっても、積層面の面内方向にずれ難い。よって、容易に分離することができると共に、ガラス積層体１０の運搬等の際に積層面がずれるのを抑制することができる。
【０１２２】
（剪断試験２）
別のブロックについて、大気中３００℃の温度で１時間加熱処理を行った後、室温まで冷却し図９に示す剪断試験を行ったところ、１１８Ｎ（１９Ｎ／ｃｍ２）の荷重がかったときに積層した２枚のガラス板１２、１４の一方が割れた。一方が割れるまで、両ガラス板１２、１４の間にずれは見られなかった。
【０１２３】
（試験例２）
試験例２では、図４Ａ〜図４Ｃ及び図５に示すプレス装置３０を用いる代わりに、手押しで２枚のガラス板を大気中室温で積層した以外は、試験例１と同様にしてガラス積層体を製造した。
【０１２４】
製造したガラス積層体について、試験例１と同様に、密着試験を行ったところ、積層した２枚のガラス板が分離せず、良好な密着力があることが分かった。
【０１２５】
密着試験後、試験例１と同様にして、剥離試験１を行ったところ、０．８０Ｎ（０．３２Ｎ／ｃｍ）の荷重がかかったときに、積層した２枚のガラス板が分離した。分離後の両ガラス板にクラック等の破損は見られなかった。
【０１２６】
また、剥離試験２を行ったところ、０．７５Ｎ（０．３０Ｎ／ｃｍ）の荷重がかかったときに、積層した２枚のガラス板が分離した。分離後の両ガラス板にクラック等の破損は見られなかった。
【０１２７】
また、剥離試験３を行ったところ、積層した２枚のガラス板は、一方が割れるまで、分離しなかった。
【０１２８】
耐熱試験を行ったところ、積層した２枚のガラス板の間に大きな気泡が見られた。これは、大気圧中で積層したので、積層時に微細な気泡が噛み込んだためと推定される。
【０１２９】
（試験例３）
試験例３では、ガラス板を洗浄、乾燥してから積層するまでの時間を１週間空けた以外は、試験例１と同様にしてガラス積層体を製造した。なお、洗浄、乾燥してから１週間後に、上記接触角計を用いてガラス板の水接触角を測定したところ、水接触角は１０°であった。
【０１３０】
製造したガラス積層体について、試験例１と同様に、密着試験を行ったところ、積層した２枚のガラス板が分離せず、良好な密着力があることが分かった。
【０１３１】
密着試験後、試験例１と同様にして、剥離試験１を行ったところ、０．７５Ｎ（０．３０Ｎ／ｃｍ）の荷重がかかったときに、積層した２枚のガラス板が分離した。分離後の両ガラス板にクラック等の破損は見られなかった。
【０１３２】
また、剥離試験２を行ったところ、０．７５Ｎ（０．３０Ｎ／ｃｍ）の荷重がかかったときに、積層した２枚のガラス板が分離した。分離後の両ガラス板にクラック等の破損は見られなかった。
【０１３３】
また、剥離試験３を行ったところ、積層した２枚のガラス板は、一方が割れるまで、分離しなかった。
【０１３４】
（試験例４）
試験例４では、図４Ａ〜図４Ｃ及び図５に示すプレス装置３０を用いる代わりに、手押しで２枚のガラス板を大気中室温で積層した以外は、試験例３と同様にしてガラス積層体を製造した。
【０１３５】
製造したガラス積層体について、試験例１と同様に、密着試験を行ったところ、積層した２枚のガラス板が分離し、十分に密着していなかったことが分かった。
【０１３６】
（試験例５〜８）
試験例５〜８では、洗浄、乾燥を行った直後であって積層を行う直前に、２枚のガラス板の第１主面のうち、一方のみに、シランカップリング剤による表面処理を施した以外は、試験例１と同様にしてガラス積層体を製造した。
【０１３７】
シランカップリング剤には、ヘキサメチルジシラザン（関東化学株式会社製、１，１，１，３，３，３−ヘキサメチルジシラザン）を用いた。このシランカップリング剤を気化したガスを含む雰囲気に、ガラス板を曝して表面処理を行った。
【０１３８】
表１に、表面処理を行った時間、表面処理を行った直後のガラス表面の水接触角、積層後の密着試験や剥離試験１〜３の結果を示す。なお、密着試験の判断基準としては、積層した２枚のガラス板が分離しなかったものを○とし、分離したものを×とした。剥離試験１〜３の判断基準としては、０．２Ｎ／ｃｍ以上の剥離強度を有し、且つ、剥離後に破損しなかったものを「○」とし、剥離前に破損したものを「×」とし、剥離強度が弱く、剥離試験１〜３を行うことができなかったものを「−」とした。
【０１３９】
【表１】
0005949894.tif 000002
【０１４０】
（試験例９〜１１）
試験例９〜１１では、洗浄、乾燥を行った直後であって積層を行う直前に、２枚のガラス板の第１主面のうち、一方のみに、シランカップリング剤による表面処理を施した以外は、試験例１と同様にしてガラス積層体を製造した。
【０１４１】
表面処理方法としては、シランカップリング剤（東レ・ダウコーニング株式会社製、Ｚ６０４０）を気化したガスを含む雰囲気に、ガラス板を曝す方法を用いた。
【０１４２】
表２に、表面処理を行った時間、表面処理を行った直後のガラス表面の水接触角、積層後の密着試験や剥離試験１〜３の結果を示す。なお、密着試験の判断基準、剥離試験１〜３の判断基準は、表１と同様であるので、説明を省略する。
【０１４３】
【表２】
0005949894.tif 000003
【０１４４】
（試験例１２〜１３）
試験例１２〜１３では、洗浄、乾燥した直後であって積層を行う直前に、２枚のガラス板の第１主面のうち、一方のみに、シリコーンオイルによる表面処理を施した以外は、試験例１と同様にしてガラス積層体を製造した。
【０１４５】
シリコーンオイルには、ジメチルシリコーンオイル（東レ・ダウシリコーン社製、ＳＨ２００、ジメチルポリシロキサン）を用いた。先ず、このシリコーンオイルをヘプタンで希釈した溶液を、スピンコータ（ミカサ社製、ＭＳ−Ａ１００）を用いてガラス表面に塗布した。次いで、ホットプレートを用いて大気中５００℃の温度で５分間加熱処理した。このようにして、ガラス表面にシリコーンオイルを焼き付ける表面処理を行った。
【０１４６】
表３に、溶液中のシリコーンオイルの濃度、表面処理を行った直後のガラス表面の水接触角、積層後の密着試験や剥離試験１〜３の結果を示す。なお、密着試験の判断基準、剥離試験１〜３の判断基準は、表１と同様であるので、説明を省略する。
【０１４７】
【表３】
0005949894.tif 000004
【０１４８】
表１〜３から明らかなように、ガラス表面の水接触角を適切に設定し、ガラス表面に存在するシラノール基の密度を適切に設定することによって、ガラス積層体を４５０℃の温度で１時間加熱処理した場合にも、ガラス積層体を構成する２枚のガラス板を所定の操作によって剥離できることが分かった。
【０１４９】
本発明を詳細にまた特定の実施態様を参照して説明したが、本発明の精神と範囲を逸脱することなく様々な変更や修正を加えることができることは、当業者にとって明らかである。
【０１５０】
本出願は、２００９年１０月２０日出願の日本特許出願２００９−２４１７９７に基づくものであり、その内容はここに参照として取り込まれる。
【産業上の利用可能性】
【０１５１】
本発明によれば、平坦性に優れたガラス積層体などを提供することができる。
【符号の説明】
【０１５２】
１０    ガラス積層体
１２    ガラス基板
１２ａ  第１主面
１２ｂ  第２主面
１４    支持ガラス板
１４ａ  第１主面
１４ｂ  第２主面
２２    凹部
【図１】
0005949894.tif 000005
【図２Ａ】
0005949894.tif 000006
【図２Ｂ】
0005949894.tif 000007
【図３】
0005949894.tif 000008
【図４Ａ】
0005949894.tif 000009
【図４Ｂ】
0005949894.tif 000010
【図４Ｃ】
0005949894.tif 000011
【図５】
0005949894.tif 000012
【図６】
0005949894.tif 000013
【図７】
0005949894.tif 000014
【図８】
0005949894.tif 000015
【図９】
0005949894.tif 000016